(57)【特許請求の範囲】
【請求項１】
コアと、前記コアの表面を覆うシェル層とを備えるトナー粒子を、複数含む静電潜像現像用トナーであって、
前記コアの表面には複数の第１凹部が形成され、
前記シェル層は、前記コアの表面領域における、前記第１凹部の内側領域と前記第１凹部の外側領域との両方に存在し、
前記トナー粒子の表面には、前記第１凹部に対応する第２凹部が形成されており、
前記コアは、軟化点８０℃以下の非結晶性ポリエステル樹脂を含有し、
前記コアに含有される樹脂のうち、前記軟化点８０℃以下の非結晶性ポリエステル樹脂が占める割合は、５０質量％以上８０質量％以下である、静電潜像現像用トナー。
【請求項２】
前記コアの表面領域のうち、前記シェル層が覆う前記コアの面積の割合は３０％以上８０％以下である、請求項１に記載の静電潜像現像用トナー。
【請求項３】
前記第１凹部の前記内側領域のうち、前記シェル層が覆う前記内側領域の面積の割合は３０％以上８０％以下である、請求項１又は２に記載の静電潜像現像用トナー。
【請求項４】
前記第１凹部の前記内側領域のうち前記シェル層が覆う前記内側領域の面積の割合から、前記コアの表面領域のうち前記シェル層が覆う前記コアの面積の割合を引いた面積差は、−１０％以上＋１０％以下である、請求項１〜３のいずれか一項に記載の静電潜像現像用トナー。
【請求項５】
前記トナー粒子の表面に存在する前記第２凹部の数は、前記トナー粒子の表面領域の面積１μｍ2あたり０．１個以上０．５個以下である、請求項１〜４のいずれか一項に記載の静電潜像現像用トナー。
【請求項６】
前記コアは、軟化点１００℃以上の非結晶性ポリエステル樹脂をさらに含有する、請求項１に記載の静電潜像現像用トナー。
【請求項７】
前記シェル層は熱可塑性樹脂を含有する、請求項１〜６のいずれか一項に記載の静電潜像現像用トナー。
【請求項８】
前記シェル層の厚さは１ｎｍ以上５０ｎｍ以下である、請求項１〜７のいずれか一項に記載の静電潜像現像用トナー。
【請求項９】
コアとシェル材料とを含むｐＨ６以下の水性媒体を準備することと、
前記準備された水性媒体の温度を所定の目標温度まで昇温させることと、
前記昇温終了後、前記水性媒体を前記目標温度に保つことと、
を含み、
前記コアは、前記目標温度以下の軟化点を有する非結晶性ポリエステル樹脂と、前記目標温度よりも高い軟化点を有する非結晶性ポリエステル樹脂とを含有し、
前記昇温中、又は前記水性媒体の温度が前記目標温度に到達した直後に、前記水性媒体のｐＨを８以上に変えることをさらに含む、静電潜像現像用トナーの製造方法。
【請求項１０】
前記昇温の速度は０．５℃／分以上２．０℃／分以下であり、前記目標温度は６０℃以上１００℃以下であり、
前記ｐＨを８以上に変える時の前記水性媒体の温度は、３０℃以上７０℃以下である、請求項９に記載の静電潜像現像用トナーの製造方法。
【発明の詳細な説明】
【技術分野】
【０００１】
本発明は、静電潜像現像用トナー及びその製造方法に関する。
【背景技術】
【０００２】
コアと、コアの表面を覆うシェル層（カプセル層）とを備えるトナー粒子を、複数含むカプセルトナーが知られている（例えば、特許文献１参照）。トナー粒子のコアをシェル層で覆うことで、トナーの耐熱保存性を向上させることができる。
【先行技術文献】
【特許文献】
【０００３】
【特許文献１】特開２００４−２９４４６９号公報
【発明の概要】
【発明が解決しようとする課題】
【０００４】
しかしながら、トナー粒子のコアをシェル層で覆うと、トナーの低温定着性は悪くなる傾向がある。また、シェル層の材料又は厚さの調整だけでトナーの耐熱保存性及び低温定着性の両立を図ることには限界がある。
【０００５】
本発明は、上記実情に鑑みてなされたものであり、耐熱保存性及び低温定着性に優れる静電潜像現像用トナー及びその製造方法を提供することを目的とする。
【課題を解決するための手段】
【０００６】
本発明に係る静電潜像現像用トナーは、コアと、前記コアの表面を覆うシェル層とを備えるトナー粒子を、複数含む。前記コアの表面には複数の第１凹部が形成されている。前記シェル層は、前記コアの表面領域における、前記第１凹部の内側領域と前記第１凹部の外側領域との両方に存在する。前記トナー粒子の表面には、前記第１凹部に対応する第２凹部が形成されている。
【０００７】
本発明に係る静電潜像現像用トナーの製造方法は、準備工程、昇温工程、及び保温工程を含む。前記準備工程では、コアとシェル材料とを含むｐＨ６以下の水性媒体を準備する。前記昇温工程では、前記準備された水性媒体の温度を所定の目標温度まで昇温させる。前記保温工程では、前記昇温終了後、前記水性媒体を前記目標温度に保つ。前記コアは、前記目標温度以下の軟化点を有する非結晶性ポリエステル樹脂と、前記目標温度よりも高い軟化点を有する非結晶性ポリエステル樹脂とを含有する。本発明に係る静電潜像現像用トナーの製造方法は、前記昇温中、又は前記水性媒体の温度が前記目標温度に到達した直後に、前記水性媒体のｐＨを８以上に変えることをさらに含む。
【発明の効果】
【０００８】
本発明によれば、耐熱保存性及び低温定着性に優れる静電潜像現像用トナー及びその製造方法を提供することが可能になる。
【図面の簡単な説明】
【０００９】
【図１】本発明の実施形態に係る静電潜像現像用トナーに含まれるトナー粒子（特に、トナー母粒子）の断面構造の一例を示す図である。
【図２】図１に示されるトナー母粒子の表面領域の一部領域を示す平面図である。
【図３】図２中のＩＩＩ−ＩＩＩ断面図である。
【発明を実施するための形態】
【００１０】
本発明の実施形態について説明する。なお、粉体（より具体的には、トナーコア、トナー母粒子、外添剤、又はトナー等）に関する評価結果（形状又は物性などを示す値）は、何ら規定していなければ、相当数の粒子について測定した値の個数平均である。
【００１１】
粉体の個数平均粒子径は、何ら規定していなければ、顕微鏡を用いて測定された１次粒子の円相当径（粒子の投影面積と同じ面積を有する円の直径）の個数平均値である。また、粉体の体積中位径（Ｄ50）の測定値は、何ら規定していなければ、ベックマン・コールター株式会社製の「コールターカウンターマルチサイザー３」を用いてコールター原理（細孔電気抵抗法）に基づき測定した値である。また、酸価及び水酸基価の各々の測定値は、何ら規定していなければ、「ＪＩＳ（日本工業規格）Ｋ００７０−１９９２」に従って測定した値である。また、数平均分子量（Ｍｎ）及び質量平均分子量（Ｍｗ）の各々の測定値は、何ら規定していなければ、ゲルパーミエーションクロマトグラフィーを用いて測定した値である。また、ガラス転移点（Ｔｇ）及び融点（Ｍｐ）はそれぞれ、何ら規定していなければ、示差走査熱量計（セイコーインスツル株式会社製「ＤＳＣ−６２２０」）を用いて測定した値である。また、軟化点（Ｔｍ）は、何ら規定していなければ、高化式フローテスター（株式会社島津製作所製「ＣＦＴ−５００Ｄ」）を用いて測定した値である。
【００１２】
以下、化合物名の後に「系」を付けて、化合物及びその誘導体を包括的に総称する場合がある。化合物名の後に「系」を付けて重合体名を表す場合には、重合体の繰返し単位が化合物又はその誘導体に由来することを意味する。また、アクリル及びメタクリルを包括的に「（メタ）アクリル」と総称する場合がある。
【００１３】
本実施形態に係るトナーは、例えば正帯電性トナーとして、静電潜像の現像に好適に用いることができる。本実施形態のトナーは、複数のトナー粒子（それぞれ後述する構成を有する粒子）を含む粉体である。トナーは、１成分現像剤として使用してもよい。また、混合装置（より具体的には、ボールミル等）を用いてトナーとキャリアとを混合して２成分現像剤を調製してもよい。高画質の画像を形成するためには、キャリアとしてフェライトキャリアを使用することが好ましい。また、長期にわたって高画質の画像を形成するためには、キャリアコアと、キャリアコアを被覆する樹脂層とを備える磁性キャリア粒子を使用することが好ましい。キャリア粒子に磁性を付与するためには、磁性材料でキャリア粒子を形成してもよいし、磁性粒子を分散させた樹脂でキャリア粒子を形成してもよい。また、キャリアコアを被覆する樹脂層中に磁性粒子を分散させてもよい。高画質の画像を形成するためには、２成分現像剤におけるトナーの量は、キャリア１００質量部に対して、５質量部以上１５質量部以下であることが好ましい。なお、２成分現像剤に含まれる正帯電性トナーは、キャリアとの摩擦により正に帯電する。
【００１４】
本実施形態に係るトナーに含まれるトナー粒子は、コア（以下、トナーコアと記載する）と、トナーコアの表面を覆うシェル層（カプセル層）とを備える。シェル層は、実質的に樹脂から構成される。例えば、低温で溶融するトナーコアを、耐熱性に優れるシェル層で覆うことで、トナーの耐熱保存性及び低温定着性の両立を図ることが可能になる。シェル層を構成する樹脂中に添加剤が分散していてもよい。シェル層の表面（又は、シェル層で覆われていないトナーコアの表面領域）に外添剤が付着していてもよい。また、トナーコアの表面に複数のシェル層が積層されてもよい。なお、必要がなければ外添剤を割愛してもよい。以下、外添剤が付着する前のトナー粒子を、トナー母粒子と記載する。
【００１５】
本実施形態に係るトナーは、例えば電子写真装置（画像形成装置）において画像の形成に用いることができる。以下、電子写真装置による画像形成方法の一例について説明する。
【００１６】
まず、画像データに基づいて感光体（例えば、感光体ドラムの表層部）に静電潜像を形成する。次に、形成された静電潜像を、トナーを含む現像剤を用いて現像する。現像工程では、感光体の近傍に配置された現像スリーブ（例えば、現像器内の現像ローラーの表層部）上のトナー（例えば、キャリア又はブレードとの摩擦により帯電したトナー）を静電潜像に付着させて、感光体にトナー像を形成する。そして、続く転写工程では、そのトナー像を中間転写体（例えば、転写ベルト）に転写した後、さらに中間転写体上のトナー像を記録媒体（例えば、紙）に転写する。その後、トナーを加熱して、記録媒体にトナーを定着させる。その結果、記録媒体に画像が形成される。例えば、ブラック、イエロー、マゼンタ、及びシアンの４色のトナー像を重ね合わせることで、フルカラー画像を形成することができる。
【００１７】
本実施形態に係るトナーは、次に示す構成（以下、基本構成と記載する）を有する静電潜像現像用トナーである。
【００１８】
（トナーの基本構成）
トナーコアの表面に凹部（以下、下地凹部と記載する）が複数形成されている。シェル層は、トナーコアの表面領域における、下地凹部の内側領域と下地凹部の外側領域との両方に存在する。トナー粒子の表面には、下地凹部に対応する凹部（以下、表面凹部と記載する）が形成されている。なお、本実施形態では、意図せずとも自然に形成されるトナーコアの表面の微小な凹凸とは区別するため、深さ１００ｎｍ以上の穴を「凹部」と称する。
【００１９】
トナーコアの表面に凹部を形成した後、そのトナーコアの表面にシェル層を形成する場合、上記基本構成を有するトナーを得ることは難しい。こうした方法では、例えば、トナーコアの表面に形成された凹部の内側領域にシェル層が付きにくい。また、凹部の内側領域とシェル層との間に十分な接着強度を確保すべくシェル層を厚くすると、シェル層形成後にトナー粒子の表面に凹部（表面凹部）が残りにくくなる。
【００２０】
発明者は、トナーコア及びシェル材料（シェル層の材料）を液に入れて、液の温度及びｐＨを調整しながら、トナーコアに対する下地凹部の形成とシェル層の形成とを略同時に進行させることで、上記基本構成を有するトナーが得られることを見出した。上記基本構成を有するトナーでは、下地凹部によりトナー粒子の機械的強度を適度に低下させることができる。トナーに圧力を加えることで、容易にトナーを定着させることが可能になる。また、シェル層が下地凹部の内側領域と下地凹部の外側領域との両方に存在することで、十分なトナーの耐熱保存性を確保し易くなる。
【００２１】
上記基本構成では、トナーコアの表面に存在する下地凹部の深さが１００ｎｍ以上である。下地凹部の深さに対して十分薄い厚さを有するシェル層でトナーコアの表面を覆う場合には、トナーコアがシェル層で覆われた後のトナー粒子（詳しくは、トナー母粒子）の表面に存在する表面凹部の深さは、下地凹部の深さと概ね同じになると考えられる。下地凹部の十分な形成容易性（ひいては、トナーコアの加工容易性）を確保するためには、下地凹部の深さは３μｍ以下であることが好ましい。下地凹部の平面形状（例えば、図２参照）は任意である。下地凹部の平面形状は、真円状であっても、楕円状であっても、多角形状であっても、異形であってもよい。
【００２２】
以下、図１〜図３を参照して、上記基本構成を有するトナーに含まれるトナー粒子の構成の一例について説明する。図１は、上記基本構成を有するトナーについて、トナー母粒子の断面構造の一例を示す図である。図２は、図１に示されるトナー母粒子１０の表面領域の一部領域を示す平面図である。図３は、図２中のＩＩＩ−ＩＩＩ断面図である。
【００２３】
図１に示されるトナー母粒子１０は、トナーコア１１と、トナーコア１１の表面を覆うシェル層１２とを備える。シェル層１２は、トナーコア１１の表面を部分的に覆っている。
【００２４】
図２及び図３に示すように、トナー母粒子１０の表面には、下地凹部（それぞれトナーコア１１の表面に形成された凹部）Ｈ１〜Ｈ４の各々に対応する凹部（それぞれ表面凹部）が形成されている。図２に示されるように、下地凹部Ｈ１及びＨ４の各々の内側領域にはシェル層１２が存在しない。また、下地凹部Ｈ２及びＨ３の各々の内側領域にはシェル層１２が存在する。図３に示す例では、樹脂粒子が２次元的に連なった形態をシェル層１２が有する。図３には、説明の便宜上、樹脂粒子が球形状のまま残っている例を示しているが、実際には、樹脂粒子同士がつながって、より一体的な形態となり、膜化していることが多い。膜化の過程で、樹脂粒子が扁平状になることも多い。これらの形態も、樹脂粒子が２次元的に連なって出来る形態に含まれる。
【００２５】
なお、図３においては、内側領域にシェル層１２が存在しない下地凹部Ｈ１に関して、範囲Ｒ１が、下地凹部Ｈ１の内側領域の範囲を示し、深さＤ１が、下地凹部Ｈ１に対応する表面凹部の深さ（＝下地凹部Ｈ１の深さ）を示す。また、内側領域にシェル層１２が存在する下地凹部Ｈ３に関して、範囲Ｒ２が、下地凹部Ｈ３の内側領域の範囲を示し、深さＤ２が、下地凹部Ｈ３に対応する表面凹部の深さを示す。
【００２６】
トナーの耐熱保存性及び低温定着性の両立を図るためには、トナーコアの表面領域のうち、シェル層が覆うトナーコアの面積の割合（以下、全体シェル被覆率と記載する）が３０％以上８０％以下であることが好ましい。なお、全体シェル被覆率（単位：％）は、式「全体シェル被覆率＝１００×シェル層が覆うトナーコアの表面領域の面積／トナーコアの表面全域の面積」で表される。全体シェル被覆率が１００％であることは、トナーコアの表面全域がシェル層で覆われていることを意味する。全体シェル被覆率の測定方法は、後述する実施例と同じ方法又はその代替方法である。
【００２７】
トナーの耐熱保存性及び低温定着性の両立を図るためには、下地凹部の内側領域のうち、シェル層が覆う内側領域の面積の割合（以下、凹部シェル被覆率と記載する）が３０％以上８０％以下であることが好ましい。なお、凹部シェル被覆率（単位：％）は、式「凹部シェル被覆率＝１００×シェル層が覆う下地凹部の内側領域の面積／下地凹部の内側領域全体の面積」で表される。凹部シェル被覆率が１００％であることは、下地凹部の内側領域全域がシェル層で覆われていることを意味する。凹部シェル被覆率の測定方法は、後述する実施例と同じ方法又はその代替方法である。
【００２８】
長期にわたってトナーの優れた特性を維持するためには、凹部シェル被覆率から全体シェル被覆率を引いた面積差が−１０％以上＋１０％以下であることが好ましく、−１．０％以上＋１．０％以下であることがより好ましい。
【００２９】
トナーの耐熱保存性及び低温定着性の両立を図るためには、トナー粒子の表面に、開口面積０．５μｍ2以上１０μｍ2以下の表面凹部が形成されていることが好ましい。表面凹部が適当な開口面積を有することで、トナー粒子の機械的強度が適切な大きさになり易くなる。凹部の開口面積の測定方法は、後述する実施例と同じ方法又はその代替方法である。
【００３０】
トナーの耐熱保存性及び低温定着性の両立を図るためには、表面凹部の数が、トナー粒子の表面領域の面積１μｍ2あたりに０．１個以上０．５個以下であることが好ましい。表面凹部の数が少な過ぎると、トナーの低温定着性が悪くなる傾向がある。表面凹部の数が多過ぎると、トナーの耐熱保存性が悪くなる傾向がある。トナー粒子の表面領域の単位面積あたりの凹部の数の測定方法は、後述する実施例と同じ方法又はその代替方法である。
【００３１】
なお、上記シェル被覆率（全体シェル被覆率及び凹部シェル被覆率）と、上記表面凹部の開口面積と、上記トナー粒子の表面領域の単位面積あたりの表面凹部の数とはそれぞれ、外添処理後に測定してもよい。外添剤を避けて測定を行ってもよいし、トナー母粒子に付着した外添剤を除去してから測定を行ってもよい。溶剤（例えば、アルカリ溶液）を用いて外添剤を溶解させて除去してもよいし、超音波洗浄機を用いてトナー粒子から外添剤を取り除いてもよい。
【００３２】
トナーの耐熱保存性及び低温定着性の両立を図るためには、シェル層の厚さが１ｎｍ以上５０ｎｍ以下であることが好ましい。また、下地凹部の深さに対して十分薄い厚さを有するシェル層でトナーコアの表面を覆うことで、シェル層形成後のトナー粒子（詳しくは、トナー母粒子）の表面に、下地凹部に由来する凹部（表面凹部）が形成され易くなる。シェル層の厚さは、市販の画像解析ソフトウェア（例えば、三谷商事株式会社製「ＷｉｎＲＯＯＦ」）を用いてトナー粒子の断面のＴＥＭ撮影像を解析することによって計測できる。なお、１つのトナー粒子においてシェル層の厚さが均一でない場合には、均等に離間した４箇所（詳しくは、トナー粒子の断面の略中心で直交する２本の直線を引き、それら２本の直線がシェル層と交差する４箇所）の各々でシェル層の厚さを測定し、得られた４つの測定値の算術平均を、そのトナー粒子の評価値（シェル層の厚さ）とする。
【００３３】
トナーの耐熱保存性及び低温定着性の両立を図るためには、トナーの体積中位径（Ｄ50）が、１μｍ以上１０μｍ未満であることが好ましく、５μｍ以上８μｍ以下であることがより好ましい。
【００３４】
本実施形態に係るトナーは、前述の基本構成で規定されるトナー粒子（以下、本実施形態のトナー粒子と記載する）を複数含む。本実施形態のトナー粒子を複数含むトナーは、耐熱保存性及び低温定着性に優れると考えられる（後述する表１及び表２を参照）。なお、トナーの耐熱保存性及び低温定着性の両立を図るためには、トナーが、８０個数％以上の割合で本実施形態のトナー粒子を含むことが好ましく、９０個数％以上の割合で本実施形態のトナー粒子を含むことがより好ましく、１００個数％の割合で本実施形態のトナー粒子を含むことがさらに好ましい。本実施形態のトナー粒子に混じって、シェル層を備えないトナー粒子がトナーに含まれていてもよい。
【００３５】
次に、トナーコアを形成するための材料（以下、トナーコア材料と記載する）と、シェル層を形成するための材料（以下、シェル材料と記載する）とについて説明する。トナーコア及びシェル層を形成するために適した樹脂は、以下のとおりである。
【００３６】
＜好適な熱可塑性樹脂＞
トナー粒子（特に、トナーコア及びシェル層）を構成する熱可塑性樹脂としては、例えば、スチレン系樹脂、アクリル酸系樹脂（より具体的には、アクリル酸エステル重合体又はメタクリル酸エステル重合体等）、オレフィン系樹脂（より具体的には、ポリエチレン樹脂又はポリプロピレン樹脂等）、ビニル樹脂（より具体的には、塩化ビニル樹脂、ポリビニルアルコール、ビニルエーテル樹脂、又はＮ−ビニル樹脂等）、ポリエステル樹脂、ポリアミド樹脂、又はウレタン樹脂を好適に使用できる。また、これら各樹脂の共重合体、すなわち上記樹脂中に任意の繰返し単位が導入された共重合体（より具体的には、スチレン−アクリル酸系樹脂又はスチレン−ブタジエン系樹脂等）も、トナー粒子を構成する熱可塑性樹脂として好適に使用できる。
【００３７】
熱可塑性樹脂は、１種以上の熱可塑性モノマーを、付加重合、共重合、又は縮重合させることで得られる。なお、熱可塑性モノマーは、単独重合により熱可塑性樹脂になるモノマー（より具体的には、アクリル酸系モノマー又はスチレン系モノマー等）、又は縮重合により熱可塑性樹脂になるモノマー（例えば、縮重合によりポリエステル樹脂になるアルコール及びカルボン酸）である。
【００３８】
スチレン−アクリル酸系樹脂は、１種以上のスチレン系モノマーと１種以上のアクリル酸系モノマーとの共重合体である。スチレン−アクリル酸系樹脂を合成するためには、例えば以下に示すような、スチレン系モノマー及びアクリル酸系モノマーを好適に使用できる。アクリル酸系モノマーを用いることで、スチレン−アクリル酸系樹脂にカルボキシル基を導入できる。また、水酸基を有するモノマー（より具体的には、ｐ−ヒドロキシスチレン、ｍ−ヒドロキシスチレン、又は（メタ）アクリル酸ヒドロキシアルキルエステル等）を用いることで、スチレン−アクリル酸系樹脂に水酸基を導入できる。
【００３９】
スチレン系モノマーの好適な例としては、スチレン、アルキルスチレン（より具体的には、α−メチルスチレン、ｐ−エチルスチレン、又は４−ｔｅｒｔ−ブチルスチレン等）、ｐ−ヒドロキシスチレン、ｍ−ヒドロキシスチレン、ビニルトルエン、α−クロロスチレン、ｏ−クロロスチレン、ｍ−クロロスチレン、又はｐ−クロロスチレンが挙げられる。
【００４０】
アクリル酸系モノマーの好適な例としては、（メタ）アクリル酸、（メタ）アクリル酸アルキルエステル、又は（メタ）アクリル酸ヒドロキシアルキルエステルが挙げられる。（メタ）アクリル酸アルキルエステルの好適な例としては、（メタ）アクリル酸メチル、（メタ）アクリル酸エチル、（メタ）アクリル酸ｎ−プロピル、（メタ）アクリル酸ｉｓｏ−プロピル、（メタ）アクリル酸ｎ−ブチル、（メタ）アクリル酸ｉｓｏ−ブチル、又は（メタ）アクリル酸２−エチルヘキシルが挙げられる。（メタ）アクリル酸ヒドロキシアルキルエステルの好適な例としては、（メタ）アクリル酸２−ヒドロキシエチル、（メタ）アクリル酸３−ヒドロキシプロピル、（メタ）アクリル酸２−ヒドロキシプロピル、又は（メタ）アクリル酸４−ヒドロキシブチルが挙げられる。
【００４１】
ポリエステル樹脂は、１種以上のアルコールと１種以上のカルボン酸とを縮重合させることで得られる。ポリエステル樹脂を合成するためのアルコールとしては、例えば以下に示すような、２価アルコール（より具体的には、ジオール類又はビスフェノール類等）又は３価以上のアルコールを好適に使用できる。ポリエステル樹脂を合成するためのカルボン酸としては、例えば以下に示すような、２価カルボン酸又は３価以上のカルボン酸を好適に使用できる。
【００４２】
ジオール類の好適な例としては、エチレングリコール、ジエチレングリコール、トリエチレングリコール、１，２−プロパンジオール、１，３−プロパンジオール、１，４−ブタンジオール、ネオペンチルグリコール、１，４−ブテンジオール、１，５−ペンタンジオール、１，６−ヘキサンジオール、１，４−シクロヘキサンジメタノール、ジ１，２−プロパンジオール、ポリエチレングリコール、ポリ１，２−プロパンジオール、又はポリテトラメチレングリコールが挙げられる。
【００４３】
ビスフェノール類の好適な例としては、ビスフェノールＡ、水素添加ビスフェノールＡ、ビスフェノールＡエチレンオキサイド付加物、又はビスフェノールＡプロピレンオキサイド付加物が挙げられる。
【００４４】
３価以上のアルコールの好適な例としては、ソルビトール、１，２，３，６−ヘキサンテトロール、１，４−ソルビタン、ペンタエリスリトール、ジペンタエリスリトール、トリペンタエリスリトール、１，２，４−ブタントリオール、１，２，５−ペンタントリオール、グリセロール、ジグリセロール、２−メチルプロパントリオール、２−メチル−１，２，４−ブタントリオール、トリメチロールエタン、トリメチロールプロパン、又は１，３，５−トリヒドロキシメチルベンゼンが挙げられる。
【００４５】
２価カルボン酸の好適な例としては、マレイン酸、フマル酸、シトラコン酸、イタコン酸、グルタコン酸、フタル酸、イソフタル酸、テレフタル酸、シクロヘキサンジカルボン酸、アジピン酸、セバシン酸、アゼライン酸、マロン酸、コハク酸、アルキルコハク酸（より具体的には、ｎ−ブチルコハク酸、イソブチルコハク酸、ｎ−オクチルコハク酸、ｎ−ドデシルコハク酸、又はイソドデシルコハク酸等）、又はアルケニルコハク酸（より具体的には、ｎ−ブテニルコハク酸、イソブテニルコハク酸、ｎ−オクテニルコハク酸、ｎ−ドデセニルコハク酸、又はイソドデセニルコハク酸等）が挙げられる。
【００４６】
３価以上のカルボン酸の好適な例としては、１，２，４−ベンゼントリカルボン酸（トリメリット酸）、２，５，７−ナフタレントリカルボン酸、１，２，４−ナフタレントリカルボン酸、１，２，４−ブタントリカルボン酸、１，２，５−ヘキサントリカルボン酸、１，３−ジカルボキシル−２−メチル−２−メチレンカルボキシプロパン、１，２，４−シクロヘキサントリカルボン酸、テトラ（メチレンカルボキシル）メタン、１，２，７，８−オクタンテトラカルボン酸、ピロメリット酸、又はエンポール三量体酸が挙げられる。
【００４７】
＜好適な熱硬化性樹脂＞
トナー粒子（特に、シェル層）を構成する熱硬化性樹脂としては、例えば、メラミン系樹脂、尿素系樹脂、スルホンアミド系樹脂、グリオキザール系樹脂、グアナミン系樹脂、アニリン系樹脂、ポリイミド樹脂（より具体的には、マレイミド重合体又はビスマレイミド重合体等）、又はキシレン系樹脂を好適に使用できる。
【００４８】
熱硬化性樹脂は、１種以上の熱硬化性モノマーを架橋反応（重合）させることで得られる。また、架橋剤を用いることで、熱可塑性モノマーにより熱硬化性樹脂を合成することもできる。なお、熱硬化性モノマーは、架橋性を有するモノマーである。例えば、同種のモノマー同士が「−ＣＨ2−」を介して３次元的につながって熱硬化性樹脂になる場合、そのモノマーは「熱硬化性モノマー」に相当する。
【００４９】
熱硬化性モノマーの好適な例としては、メチロールメラミン、メラミン、メチロール化尿素（より具体的には、ジメチロールジヒドロキシエチレン尿素等）、尿素、ベンゾグアナミン、アセトグアナミン、又はスピログアナミンが挙げられる。
【００５０】
以下、トナーコア（結着樹脂及び内添剤）、シェル層、及び外添剤について、順に説明する。トナーの用途に応じて必要のない成分（例えば、内添剤）を割愛してもよい。
【００５１】
［トナーコア］
（結着樹脂）
トナーコアでは、一般的に、成分の大部分（例えば、８５質量％以上）を結着樹脂が占める。このため、結着樹脂の性質がトナーコア全体の性質に大きな影響を与えると考えられる。結着樹脂として複数種の樹脂を組み合わせて使用することで、結着樹脂の性質（より具体的には、水酸基価、酸価、Ｔｇ、又はＴｍ等）を調整することができる。例えば、結着樹脂がエステル基、水酸基、エーテル基、酸基、又はメチル基を有する場合には、トナーコアはアニオン性になる傾向が強くなり、結着樹脂がアミノ基又はアミド基を有する場合には、トナーコアはカチオン性になる傾向が強くなる。結着樹脂が強いアニオン性を有するためには、結着樹脂の水酸基価及び酸価の少なくとも一方が１０ｍｇＫＯＨ／ｇ以上であることが好ましい。
【００５２】
高速定着時におけるトナーの定着性を向上させるためには、結着樹脂のガラス転移点（Ｔｇ）が２０℃以上５５℃以下であることが好ましい。高速定着時におけるトナーの定着性を向上させるためには、結着樹脂の軟化点（Ｔｍ）が１００℃以下であることが好ましい。
【００５３】
トナーの低温定着性を向上させるためには、トナーコアが、結着樹脂として熱可塑性樹脂（より具体的には、前述の好適な熱可塑性樹脂等）を含有することが好ましく、結着樹脂全体の８５質量％以上の割合で熱可塑性樹脂を含有することがより好ましい。トナーコア中の着色剤の分散性、トナーの帯電性、及び記録媒体に対するトナーの定着性を向上させるためには、結着樹脂としてスチレン−アクリル酸系樹脂又はポリエステル樹脂を用いることが好ましい。
【００５４】
トナーが上記基本構成を有するためには、トナーコアが、軟化点８０℃以下の非結晶性ポリエステル樹脂（以下、低Ｔｍポリエステル樹脂と記載する）を含有することが好ましい。低Ｔｍポリエステル樹脂は加水分解し易い。このため、低Ｔｍポリエステル樹脂をトナーコアに含有させることで、トナーコアの表面に凹部を形成し易くなる。
【００５５】
トナーが上記基本構成を有するためには、トナーコアに含有される結着樹脂のうち、低Ｔｍポリエステル樹脂が占める割合が５０質量％以上８０質量％以下であることが好ましい。また、十分なトナーの耐熱保存性を確保するためには、トナーコアが、軟化点１００℃以上の非結晶性ポリエステル樹脂（以下、高Ｔｍポリエステル樹脂と記載する）をさらに含有することが好ましい。十分なトナーの耐熱保存性を確保するためには、トナーコアに含有される結着樹脂のうち、高Ｔｍポリエステル樹脂が占める割合が１０質量％以上であることが好ましい。
【００５６】
トナーコアは、非結晶性ポリエステル樹脂に加えて、結晶性ポリエステル樹脂を含有していてもよい。結晶性ポリエステル樹脂は非結晶性ポリエステル樹脂よりも加水分解し易い。ポリエステル樹脂の加水分解を促進するためには、トナーコアが、結晶性指数０．９８以上１．２０以下の結晶性ポリエステル樹脂を含有することが好ましい。結晶性指数は、融点（Ｍｐ）に対する軟化点（Ｔｍ）の比率（＝Ｔｍ／Ｍｐ）に相当する。ポリエステル樹脂の結晶性指数は、ポリエステル樹脂を合成するための材料（例えば、アルコール及び／又はカルボン酸）の種類又は量を変更することで、調整できる。非結晶性ポリエステル樹脂については、明確なＭｐを測定できないことが多い。
【００５７】
トナーコアの結着樹脂として非結晶性ポリエステル樹脂を使用する場合、トナーコアの強度及びトナーの定着性を向上させるためには、非結晶性ポリエステル樹脂の数平均分子量（Ｍｎ）が１０００以上２０００以下であることが好ましい。非結晶性ポリエステル樹脂の分子量分布（数平均分子量（Ｍｎ）に対する質量平均分子量（Ｍｗ）の比率Ｍｗ／Ｍｎ）は９以上２１以下であることが好ましい。
【００５８】
（着色剤）
トナーコアは、着色剤を含有してもよい。着色剤としては、トナーの色に合わせて公知の顔料又は染料を用いることができる。トナーを用いて高画質の画像を形成するためには、着色剤の量が、結着樹脂１００質量部に対して、１質量部以上２０質量部以下であることが好ましい。
【００５９】
トナーコアは、黒色着色剤を含有していてもよい。黒色着色剤の例としては、カーボンブラックが挙げられる。また、黒色着色剤は、イエロー着色剤、マゼンタ着色剤、及びシアン着色剤を用いて黒色に調色された着色剤であってもよい。
【００６０】
トナーコアは、イエロー着色剤、マゼンタ着色剤、又はシアン着色剤のようなカラー着色剤を含有していてもよい。
【００６１】
イエロー着色剤としては、例えば、縮合アゾ化合物、イソインドリノン化合物、アントラキノン化合物、アゾ金属錯体、メチン化合物、及びアリールアミド化合物からなる群より選択される１種以上の化合物を使用できる。イエロー着色剤としては、例えば、Ｃ．Ｉ．ピグメントイエロー（３、１２、１３、１４、１５、１７、６２、７４、８３、９３、９４、９５、９７、１０９、１１０、１１１、１２０、１２７、１２８、１２９、１４７、１５１、１５４、１５５、１６８、１７４、１７５、１７６、１８０、１８１、１９１、又は１９４）、ナフトールイエローＳ、ハンザイエローＧ、又はＣ．Ｉ．バットイエローを好適に使用できる。
【００６２】
マゼンタ着色剤としては、例えば、縮合アゾ化合物、ジケトピロロピロール化合物、アントラキノン化合物、キナクリドン化合物、塩基染料レーキ化合物、ナフトール化合物、ベンズイミダゾロン化合物、チオインジゴ化合物、及びペリレン化合物からなる群より選択される１種以上の化合物を使用できる。マゼンタ着色剤としては、例えば、Ｃ．Ｉ．ピグメントレッド（２、３、５、６、７、１９、２３、４８：２、４８：３、４８：４、５７：１、８１：１、１２２、１４４、１４６、１５０、１６６、１６９、１７７、１８４、１８５、２０２、２０６、２２０、２２１、又は２５４）を好適に使用できる。
【００６３】
シアン着色剤としては、例えば、銅フタロシアニン化合物、アントラキノン化合物、及び塩基染料レーキ化合物からなる群より選択される１種以上の化合物を使用できる。シアン着色剤としては、例えば、Ｃ．Ｉ．ピグメントブルー（１、７、１５、１５：１、１５：２、１５：３、１５：４、６０、６２、又は６６）、フタロシアニンブルー、Ｃ．Ｉ．バットブルー、又はＣ．Ｉ．アシッドブルーを好適に使用できる。
【００６４】
（離型剤）
トナーコアは、離型剤を含有していてもよい。離型剤は、例えば、トナーの定着性又は耐オフセット性を向上させる目的で使用される。トナーコアのアニオン性を強めるためには、アニオン性を有するワックスを用いてトナーコアを作製することが好ましい。トナーの定着性又は耐オフセット性を向上させるためには、離型剤の量は、結着樹脂１００質量部に対して、１質量部以上３０質量部以下であることが好ましい。
【００６５】
離型剤としては、例えば、低分子量ポリエチレン、低分子量ポリプロピレン、ポリオレフィン共重合物、ポリオレフィンワックス、マイクロクリスタリンワックス、パラフィンワックス、又はフィッシャートロプシュワックスのような脂肪族炭化水素ワックス；酸化ポリエチレンワックス又はそのブロック共重合体のような脂肪族炭化水素ワックスの酸化物；キャンデリラワックス、カルナバワックス、木ろう、ホホバろう、又はライスワックスのような植物性ワックス；みつろう、ラノリン、又は鯨ろうのような動物性ワックス；オゾケライト、セレシン、又はペトロラタムのような鉱物ワックス；モンタン酸エステルワックス又はカスターワックスのような脂肪酸エステルを主成分とするワックス類；脱酸カルナバワックスのような、脂肪酸エステルの一部又は全部が脱酸化したワックスを好適に使用できる。１種類の離型剤を単独で使用してもよいし、複数種の離型剤を併用してもよい。
【００６６】
結着樹脂と離型剤との相溶性を改善するために、相溶化剤をトナーコアに添加してもよい。
【００６７】
（電荷制御剤）
トナーコアは、電荷制御剤を含有していてもよい。電荷制御剤は、例えば、トナーの帯電安定性又は帯電立ち上がり特性を向上させる目的で使用される。トナーの帯電立ち上がり特性は、短時間で所定の帯電レベルにトナーを帯電可能か否かの指標になる。
【００６８】
トナーコアに負帯電性の電荷制御剤を含有させることで、トナーコアのアニオン性を強めることができる。また、トナーコアに正帯電性の電荷制御剤を含有させることで、トナーコアのカチオン性を強めることができる。ただし、トナーにおいて十分な帯電性が確保される場合には、トナーコアに電荷制御剤を含有させる必要はない。
【００６９】
（磁性粉）
トナーコアは、磁性粉を含有していてもよい。磁性粉の材料としては、例えば、強磁性金属（より具体的には、鉄、コバルト、又はニッケル等）もしくはその合金、強磁性金属酸化物（より具体的には、フェライト、マグネタイト、又は二酸化クロム等）、又は強磁性化処理（より具体的には、熱処理等）が施された材料を好適に使用できる。１種類の磁性粉を単独で使用してもよいし、複数種の磁性粉を併用してもよい。
【００７０】
磁性粉からの金属イオン（例えば、鉄イオン）の溶出を抑制するためには、磁性粉を表面処理することが好ましい。酸性条件下でトナーコアの表面にシェル層を形成する場合に、トナーコアの表面に金属イオンが溶出すると、トナーコア同士が固着し易くなる。磁性粉からの金属イオンの溶出を抑制することで、トナーコア同士の固着を抑制することができると考えられる。
【００７１】
［シェル層］
シェル層は、粒状感のない膜であってもよいし、粒状感のある膜であってもよい。シェル層を形成するための材料として樹脂粒子を使用した場合、材料（樹脂粒子）が完全に溶けて膜状の形態で硬化すれば、シェル層として、粒状感のない膜が形成されると考えられる。他方、材料（樹脂粒子）が完全に溶けずに膜状の形態で硬化すれば、シェル層として、樹脂粒子が２次元的に連なった形態を有する膜（粒状感のある膜）が形成されると考えられる。
【００７２】
トナーの耐熱保存性及び低温定着性の両立を図るためには、シェル層が、熱可塑性樹脂（より具体的には、前述の好適な熱可塑性樹脂等）を含有することが好ましい。また、トナーの耐熱保存性を向上させるために、熱可塑性樹脂に加えて、熱硬化性樹脂（より具体的には、前述の好適な熱硬化性樹脂等）を、シェル層に含有させてもよい。
【００７３】
トナーの帯電安定性を向上させるためには、シェル層が、１種以上のスチレン系モノマー（例えば、スチレン）と１種以上のアクリル酸系モノマー（例えば、アクリル酸エステル）との共重合体を含有することが特に好ましい。また、シェル層の膜質を向上させるために、シェル層に含有される樹脂に、アクリル酸２−ヒドロキシエチル、アクリル酸２−ヒドロキシプロピル、メタクリル酸２−ヒドロキシエチル、又はメタクリル酸２−ヒドロキシプロピルに由来する１種以上のアルコール性水酸基を導入してもよい。
【００７４】
トナーの帯電安定性を向上させるためには、シェル層に電荷制御剤を含有させることが好ましい。シェル層に電荷制御剤を含有させるためには、シェル層を構成する樹脂中に電荷制御剤（例えば、４級アンモニウム塩）に由来する繰返し単位を組み込んでもよいし、シェル層を構成する樹脂中に帯電粒子を分散させてもよい。トナー粒子を正帯電させるためには、シェル層が、正帯電性を有する樹脂粒子を含むことが好ましい。
【００７５】
［外添剤］
トナー母粒子の表面に外添剤を付着させてもよい。例えば、トナー母粒子と外添剤とを一緒に攪拌することで、物理的な力でトナー母粒子の表面に外添剤が付着（物理的結合）する。外添剤は、例えばトナーの流動性又は取扱性を向上させるために使用される。トナーの流動性又は取扱性を向上させるためには、外添剤の量が、トナー母粒子１００質量部に対して、０．５質量部以上１０質量部以下であることが好ましい。また、トナーの流動性又は取扱性を向上させるためには、外添剤の粒子径は０．０１μｍ以上１．０μｍ以下であることが好ましい。
【００７６】
外添剤としては、シリカ粒子、又は金属酸化物（より具体的には、アルミナ、酸化チタン、酸化マグネシウム、酸化亜鉛、チタン酸ストロンチウム、又はチタン酸バリウム等）の粒子を好適に使用できる。１種類の外添剤を単独で使用してもよいし、複数種の外添剤を併用してもよい。
【００７７】
［トナーの製造方法］
本実施形態に係るトナーの製造方法は、次に示す工程（準備工程、昇温工程、及び保温工程）を含む。準備工程では、トナーコアとシェル材料とを含むｐＨ６以下の水性媒体を準備する。昇温工程では、準備された水性媒体の温度を所定の目標温度まで昇温させる。昇温終了後（水性媒体の温度が目標温度に到達した後）の保温工程では、水性媒体を目標温度に保つ。トナーコアは、目標温度以下の軟化点を有する非結晶性ポリエステル樹脂と、目標温度よりも高い軟化点を有する非結晶性ポリエステル樹脂とを含有する。また、本実施形態に係るトナーの製造方法では、昇温工程において、昇温中、又は水性媒体の温度が目標温度に到達した直後に、水性媒体のｐＨを８以上に変える。なお、水性媒体は、水を主成分とする媒体（より具体的には、純水、又は水と極性媒体との混合液等）である。水性媒体は溶媒として機能してもよい。水性媒体中に溶質が溶けていてもよい。水性媒体は分散媒として機能してもよい。水性媒体中に分散質が分散していてもよい。水性媒体中の極性媒体としては、例えば、アルコール（より具体的には、メタノール又はエタノール等）を使用できる。水性媒体の沸点は約１００℃である。
【００７８】
本実施形態に係るトナーの製造方法によれば、前述の基本構成を有するトナーを容易かつ適切に製造することが可能になる。トナーコアに対する下地凹部の形成（詳しくは、ポリエステル樹脂の加水分解）とシェル層の形成とが略同時に進行し、下地凹部の外側領域だけでなく、下地凹部の内側領域にもシェル層が形成される。
【００７９】
以下、より具体的な例に基づいて、本実施形態に係るトナーの製造方法についてさらに説明する。
【００８０】
（トナーコアの準備）
好適なトナーコアを容易に得るためには、凝集法又は粉砕法によりトナーコアを製造することが好ましい。
【００８１】
以下、粉砕法の一例について説明する。まず、結着樹脂と、内添剤（例えば、着色剤、離型剤、電荷制御剤、及び磁性粉の少なくとも１つ）とを混合する。続けて、得られた混合物を溶融混練する。続けて、得られた溶融混練物を粉砕及び分級する。その結果、所望の粒子径を有するトナーコアが得られる。
【００８２】
以下、凝集法の一例について説明する。まず、結着樹脂、離型剤、及び着色剤の各々の微粒子を含む水性媒体中で、これらの粒子を所望の粒子径になるまで凝集させる。これにより、結着樹脂、離型剤、及び着色剤を含む凝集粒子が形成される。続けて、得られた凝集粒子を加熱して、凝集粒子に含まれる成分を合一化させる。その結果、トナーコアの分散液が得られる。その後、トナーコアの分散液から、不要な物質（界面活性剤等）を除去することで、トナーコアが得られる。
【００８３】
（シェル層の形成）
まず、水性媒体（例えば、イオン交換水）を準備する。シェル層形成時におけるトナーコア成分（特に、結着樹脂及び離型剤）の溶解又は溶出を抑制するためには、水性媒体中でシェル層を形成することが好ましい。
【００８４】
続けて、酸性物質（例えば、塩酸）を用いて水性媒体のｐＨを所定のｐＨ（例えば、３以上６以下から選ばれるｐＨ）に調整する。続けて、ｐＨが調整された水性媒体（酸性の水性媒体）に、トナーコアと、シェル材料（例えば、非水溶性熱可塑性樹脂のサスペンション）とを添加する。シェル材料の添加量を多くするほど、形成されるシェル層の厚さが厚くなる傾向がある。
【００８５】
トナーコア及びシェル材料を水性媒体に添加すると、水性媒体中で、トナーコアの表面にシェル材料の粒子（サスペンションに含まれる非水溶性熱可塑性樹脂の粒子）が付着すると考えられる。トナーコアの表面に均一にシェル材料を付着させるためには、シェル材料を含む液中にトナーコアを高度に分散させることが好ましい。液中にトナーコアを高度に分散させるために、液中に界面活性剤を含ませてもよいし、強力な攪拌装置（例えば、プライミクス株式会社製「ハイビスディスパーミックス」）を用いて液を攪拌してもよい。トナーコアがアニオン性を有する場合には、同一極性を有するアニオン界面活性剤を使用することで、トナーコアの凝集を抑制できる。界面活性剤としては、例えば、硫酸エステル塩、スルホン酸塩、リン酸エステル塩、又は石鹸を使用できる。
【００８６】
続けて、上記トナーコア及びシェル材料を含む液を攪拌しながら液の温度を所定の速度（例えば、０．１℃／分以上３．０℃／分以下から選ばれる速度）で昇温させる。昇温開始時の液の温度は、例えば２０℃以上３５℃以下から選ばれる温度である。昇温開始時の液のｐＨは、例えば３以上６以下から選ばれるｐＨである。昇温の目標温度（最終到達温度：昇温を止める温度）は、例えば６０℃以上１００℃以下から選ばれる温度である。
【００８７】
上記昇温中に、又は液の温度が目標温度になった直後に、塩基性物質（例えば、水酸化ナトリウム）を用いて、液のｐＨを短時間（例えば、１０秒以内）で酸性の値（例えば、３以上６以下）からアルカリ性の値（例えば、ｐＨ８以上１４以下）に変える。ｐＨ変更時もｐＨ変更後も上記昇温は止めずに、目標温度まで昇温を続ける。液の温度をある程度上昇させてから液のｐＨを酸性の値からアルカリ性の値に変えることで、下地凹部を形成しつつ、下地凹部の内側領域にシェル層を形成することが可能になる。
【００８８】
本実施形態に係るトナーの製造方法では、トナーコアが、目標温度以下の軟化点を有する非結晶性ポリエステル樹脂（例えば、低Ｔｍポリエステル樹脂）を含有する。液の温度がポリエステル樹脂の軟化点に近づくと、ポリエステル樹脂が軟らかくなり、加水分解し易くなると考えられる。液の温度をある程度上昇させてから液のｐＨを酸性の値からアルカリ性の値に変えることで、ポリエステル樹脂の加水分解が進行する。ポリエステル樹脂の加水分解が進行することで、トナーコアに下地凹部が形成される。下地凹部の形成（詳しくは、ポリエステル樹脂の加水分解）を促進するためには、トナーコアに含有される樹脂のうち、２０質量％以上の樹脂が、目標温度以下の軟化点を有する非結晶性ポリエステル樹脂であることが好ましい。また、下地凹部の形成（詳しくは、ポリエステル樹脂の加水分解）を促進するために、トナーコアに結晶性ポリエステル樹脂を含有させてもよい。
【００８９】
トナーコア全体が、目標温度以下の軟化点を有する非結晶性ポリエステル樹脂のみで構成される場合には、液の温度が目標温度に近づくことで、トナーコア全体が軟らかくなり、トナーコア同士の凝集が生じ易くなる。本実施形態に係るトナーの製造方法では、トナーコアが、目標温度よりも高い軟化点を有する非結晶性ポリエステル樹脂（例えば、高Ｔｍポリエステル樹脂）をさらに含有することで、トナーコア同士の凝集が抑制される。トナーコア同士の凝集を抑制するためには、トナーコアに含有される樹脂のうち、５質量％以上の樹脂が、目標温度よりも高い軟化点を有する非結晶性ポリエステル樹脂であることが好ましい。
【００９０】
下地凹部の形成が終わってからシェル層の形成を開始したり、シェル層の形成が終わってから下地凹部の形成を開始したりする場合には、下地凹部の内側領域にシェル層を形成することは困難である。トナーコアの表面に下地凹部を形成しつつ下地凹部の内側領域にシェル層を適切に形成するためには、トナーコアに対する下地凹部の形成（詳しくは、ポリエステル樹脂の加水分解）とシェル層の形成とを略同時に進行させることが好ましい。例えば、シェル材料としてスチレン−アクリル酸系樹脂のサスペンションを使用し、昇温工程における昇温開始温度を３０℃、昇温速度を１℃／分とした場合、水性媒体の温度が４０℃になる頃にはトナーコアの表面領域がシェル材料で十分に覆われて、水性媒体の温度が６０℃になる頃にはシェル材料がトナーコアの表面に固定化され始めると考えられる。昇温速度が０．５℃／分以上２．０℃／分以下であり、目標温度が６０℃以上１００℃以下である場合、トナーコアの表面に下地凹部を形成しつつ下地凹部の内側領域にシェル層を適切に形成するためには、ｐＨを変える時の液（水性媒体）の温度が３０℃以上７０℃以下であることが好ましい。
【００９１】
上記昇温により液の温度が目標温度に到達したら、液を攪拌しながら液の温度を目標温度に所定の時間（例えば、３０分間以上４時間以下から選ばれる時間）保つ。液の温度を高温に保っている間に、トナーコアの表面にシェル材料が付着し、トナーコアとシェル材料との間で反応（シェル層の固定化）が進行すると考えられる。シェル材料がトナーコアと結合することで、シェル層が形成される。トナーコアの表面でシェル材料の粒子が２次元的に連なって、粒状感のある膜（シェル層）が形成されると考えられる。液中でトナーコアの表面にシェル層が形成されることで、トナー母粒子の分散液が得られる。
【００９２】
続けて、得られたトナー母粒子の分散液に冷水を入れて、フラスコ内容物を常温（約２５℃）まで冷却する。続けて、例えばブフナー漏斗を用いて、トナー母粒子の分散液をろ過する。これにより、トナー母粒子が液から分離（固液分離）され、ウェットケーキ状のトナー母粒子が得られる。続けて、得られたウェットケーキ状のトナー母粒子を洗浄する。続けて、洗浄されたトナー母粒子を乾燥する。その後、必要に応じて、混合機（例えば、日本コークス工業株式会社製のＦＭミキサー）を用いてトナー母粒子と外添剤とを混合して、トナー母粒子の表面に外添剤を付着させてもよい。なお、乾燥工程でスプレードライヤーを用いる場合には、外添剤（例えば、シリカ粒子）の分散液をトナー母粒子に噴霧することで、乾燥工程と外添工程とを同時に行うことができる。こうして、トナー粒子を多数含むトナーが得られる。
【００９３】
なお、上記トナーの製造方法の内容及び順序はそれぞれ、要求されるトナーの構成又は特性等に応じて任意に変更することができる。例えば、シェル材料は、一度に液に添加されてもよいし、複数回に分けて液に添加されてもよい。外添工程の後で、トナーを篩別してもよい。また、必要のない工程は割愛してもよい。例えば、市販品をそのまま材料として用いることができる場合には、市販品を用いることで、その材料を調製する工程を割愛できる。トナーコア材料とシェル材料とはそれぞれ、前述の化合物（樹脂を合成するための各種モノマー等）に限られない。例えば、必要に応じて、前述の化合物の誘導体をトナーコア材料又はシェル材料として使用してもよいし、モノマーに代えてプレポリマーを使用してもよい。また、前述の化合物を得るために、原料として、その化合物の塩、エステル、水和物、又は無水物を使用してもよい。効率的にトナーを製造するためには、多数のトナー粒子を同時に形成することが好ましい。同時に製造されたトナー粒子は、互いに略同一の構成を有すると考えられる。
【実施例】
【００９４】
本発明の実施例について説明する。表１に、実施例又は比較例に係るトナーＴＡ−１〜ＴＡ−３、ＴＢ−１〜ＴＢ−３、ＴＣ−１〜ＴＣ−３、ＴＤ、ＴＥ、ＴＦ−１〜ＴＦ−２、及びＴＧ−１〜ＴＧ−２（それぞれ静電潜像現像用トナー）を示す。
【００９５】
【表１】
0006447488.tif 000002
【００９６】
以下、トナーＴＡ−１〜ＴＧ−２の製造方法、評価方法、及び評価結果について、順に説明する。なお、誤差が生じる評価においては、誤差が十分小さくなる相当数の測定値を得て、得られた測定値の算術平均を評価値とした。また、粉体の個数平均粒子径は、何ら規定していなければ、透過電子顕微鏡（ＴＥＭ）を用いて測定された１次粒子の円相当径の個数平均値である。また、Ｔｇ（ガラス転移点）及びＴｍ（軟化点）はそれぞれ、次に示す方法で測定した。
【００９７】
＜Ｔｇの測定方法＞
示差走査熱量計（セイコーインスツル株式会社製「ＤＳＣ−６２２０」）を用いて、試料（例えば、樹脂）の吸熱曲線（縦軸：熱流（ＤＳＣ信号）、横軸：温度）を求めた。続けて、得られた吸熱曲線から試料のＴｇ（ガラス転移点）を読み取った。得られた吸熱曲線中の比熱の変化点（ベースラインの外挿線と立ち下がりラインの外挿線との交点）の温度が、試料のＴｇ（ガラス転移点）に相当する。
【００９８】
＜Ｔｍの測定方法＞
高化式フローテスター（株式会社島津製作所製「ＣＦＴ−５００Ｄ」）に試料（例えば、樹脂）をセットし、ダイス細孔径１ｍｍ、プランジャー荷重２０ｋｇ／ｃｍ2、昇温速度６℃／分の条件で、１ｃｍ3の試料を溶融流出させて、試料のＳ字カーブ（横軸：温度、縦軸：ストローク）を求めた。続けて、得られたＳ字カーブから試料のＴｍ（軟化点）を読み取った。得られたＳ字カーブにおいて、ストロークの最大値をＳ1とし、低温側のベースラインのストローク値をＳ2とすると、Ｓ字カーブ中のストロークの値が「（Ｓ1＋Ｓ2）／２」となる温度が、試料のＴｍ（軟化点）に相当する。
【００９９】
［トナーＴＡ−１〜ＴＧ−２（トナーＴＤ及びＴＥを除く）の製造］
（トナーコアの作製）
低粘度非結晶性ポリエステル樹脂（Ｔｇ＝３８℃、Ｔｍ＝６５℃）６６質量部と、中粘度非結晶性ポリエステル樹脂（Ｔｇ＝５３℃、Ｔｍ＝８４℃）９質量部と、高粘度非結晶性ポリエステル樹脂（Ｔｇ＝７１℃、Ｔｍ＝１２０℃）１２質量部と、カルナバワックス（株式会社加藤洋行製「カルナウバワックス１号」）５質量部と、着色剤（ＤＩＣ株式会社製「ＫＥＴ  ＢＬＵＥ  １１１」、フタロシアニンブルー）８質量部とを、ＦＭミキサー（日本コークス工業株式会社製）を用いて回転速度２４００ｒｐｍで混合した。
【０１００】
続けて、得られた混合物を、二軸押出機（株式会社池貝製「ＰＣＭ−３０」）を用いて、材料供給速度５ｋｇ／時、軸回転速度１６０ｒｐｍ、設定温度範囲（シリンダー温度）８０℃以上１３０℃以下の条件で、溶融混練した。続けて、得られた溶融混練物を冷却し、冷却された溶融混練物を粉砕機（ホソカワミクロン株式会社製「ロートプレックス（登録商標）１６／８型」）を用いて粗粉砕した。続けて、得られた粗粉砕物を、ジェットミル（日本ニューマチック工業株式会社製「超音波ジェットミルＩ型」）を用いて微粉砕した。続けて、得られた微粉砕物を、分級機（日鉄鉱業株式会社製「エルボージェットＥＪ−ＬＡＢＯ型」）を用いて分級した。その結果、体積中位径（Ｄ50）６μｍのトナーコアが得られた。
【０１０１】
（シェル材料の調製）
温度計及び攪拌羽根を備えた容量１Ｌの３つ口フラスコをウォーターバスにセットした。続けて、フラスコ内に、温度３０℃のイオン交換水８７５ｇと、アニオン界面活性剤（花王株式会社製「ラテムル（登録商標）ＷＸ」、成分：ポリオキシエチレンアルキルエーテル硫酸ナトリウム、固形分濃度：２６質量％）７５ｇとを入れた。その後、フラスコ内容物を攪拌しながら、ウォーターバスを用いてフラスコ内の温度を８０℃に昇温させた。続けて、８０℃のフラスコ内容物を攪拌しながら、２種類の液（第１の液及び第２の液）をそれぞれ５時間かけてフラスコ内に滴下した。第１の液は、スチレン１７ｇとアクリル酸ブチル３ｇとの混合液であった。第２の液は、過硫酸カリウム０．５ｇをイオン交換水３０ｇに溶かした溶液であった。
【０１０２】
続けて、フラスコ内の温度を８０℃に保ちつつ、フラスコ内容物をさらに２時間攪拌して、フラスコ内容物の重合反応を十分に進行させた。その結果、疎水性熱可塑性樹脂粒子のサスペンション（固形分濃度３．６質量％）が得られた。得られたサスペンションに含まれる樹脂粒子に関して、個数平均粒子径は３２ｎｍであり、Ｔｇは７１℃であった。
【０１０３】
（シェル層の形成）
温度計及び攪拌羽根を備えた容量１Ｌの３つ口フラスコをウォーターバスにセットし、フラスコ内にイオン交換水３００ｇを入れた。その後、ウォーターバスを用いてフラスコ内の温度を３０℃に保った。続けて、フラスコ内に希塩酸を加えて、フラスコ内容物のｐＨを４に調整した。続けて、フラスコ内に、シェル材料（前述の手順で調製した疎水性熱可塑性樹脂粒子のサスペンション）３０ｇを添加して、シェル材料の分散液を得た。
【０１０４】
続けて、得られたシェル材料の分散液に、前述の手順で作製したトナーコア３００ｇを添加し、フラスコ内容物を回転速度２００ｒｐｍで１時間攪拌した。その後、フラスコ内にイオン交換水３００ｇをさらに添加した。続けて、フラスコ内容物を回転速度１００ｒｐｍで攪拌しながら、フラスコ内容物を昇温させた。昇温開始時において、フラスコ内容物の温度は３０℃、フラスコ内容物のｐＨは４であった。また、昇温条件に関して、目標温度は７０℃、速度は１℃／分であった。
【０１０５】
上記昇温中に、又はフラスコ内容物の温度が目標温度になった直後に、フラスコ内に水酸化ナトリウム水溶液を加えて、フラスコ内容物のｐＨを調整した。詳しくは、上記昇温によりフラスコ内容物の温度が所定の温度（各トナーに定められた、表１に示されるｐＨ変化点）に到達した時点で、フラスコ内に水酸化ナトリウム水溶液を投入してフラスコ内容物のｐＨを所定のｐＨ（各トナーに定められた、表１に示される目標値）に変えた。例えば、トナーＴＡ−１の製造では、フラスコ内容物の温度が５５℃に到達した時点で、フラスコ内に水酸化ナトリウム水溶液を投入してフラスコ内容物のｐＨを９に変えた。ｐＨ調整時もｐＨ調整後も上記昇温は止めずに、目標温度（７０℃）まで昇温を続けた。
【０１０６】
上記昇温によりフラスコ内容物の温度が７０℃に到達したら、フラスコ内容物の温度をその温度（７０℃）に保ち、温度７０℃かつ回転速度１００ｒｐｍの条件で、フラスコ内容物をさらに２時間攪拌した。その後、フラスコ内に冷水を入れて、フラスコ内容物を常温（約２５℃）まで急冷した。その結果、トナー母粒子を含む分散液が得られた。
【０１０７】
（洗浄）
上記のようにして得られたトナー母粒子の分散液を、ブフナー漏斗を用いてろ過（固液分離）した。その結果、ウェットケーキ状のトナー母粒子が得られた。その後、得られたウェットケーキ状のトナー母粒子をイオン交換水に再分散させた。さらに、分散とろ過とを５回繰り返して、トナー母粒子を洗浄した。
【０１０８】
（乾燥）
続けて、得られたトナー母粒子を、濃度５０質量％のエタノール水溶液に分散させた。これにより、トナー母粒子のスラリーが得られた。続けて、連続式表面改質装置（フロイント産業株式会社製「コートマイザー（登録商標）」）を用いて、熱風温度４５℃かつブロアー風量２ｍ3／分の条件で、スラリー中のトナー母粒子を乾燥させた。その結果、乾燥したトナー母粒子（粉体）が得られた。
【０１０９】
（外添）
上記のようにして得たトナー母粒子１００質量部と、乾式シリカ粒子（日本アエロジル株式会社製「ＡＥＲＯＳＩＬ（登録商標）ＲＥＡ９０」）１．０質量部とを、容量１０ＬのＦＭミキサー（日本コークス工業株式会社製）を用いて５分間混合することにより、トナー母粒子の表面に外添剤（シリカ粒子）を付着させた。その後、得られたトナーを、２００メッシュ（目開き７５μｍ）の篩を用いて篩別した。その結果、多数のトナー粒子を含むトナー（トナーＴＡ−１〜ＴＡ−３、ＴＢ−１〜ＴＢ−３、ＴＣ−１〜ＴＣ−３、ＴＦ−１〜ＴＦ−２、及びＴＧ−１〜ＴＧ−２）が得られた。
【０１１０】
［トナーＴＤの製造］
トナーＴＤの製造方法は、次の条件を変更した以外は、トナーＴＡ−３の製造方法と同じであった。トナーコアの作製における各材料の添加量に関して、低粘度非結晶性ポリエステル樹脂（Ｔｇ＝３８℃、Ｔｍ＝６５℃）の６６質量部を３２質量部に、中粘度非結晶性ポリエステル樹脂（Ｔｇ＝５３℃、Ｔｍ＝８４℃）の９質量部を１０質量部に、高粘度非結晶性ポリエステル樹脂（Ｔｇ＝７１℃、Ｔｍ＝１２０℃）の１２質量部を４０質量部にそれぞれ変更し、これら非結晶性ポリエステル樹脂と一緒に結晶性ポリエステル樹脂（Ｔｍ＝８０℃）５質量部をさらに添加した。また、シェル層の形成において、シェル材料（疎水性熱可塑性樹脂粒子のサスペンション）の添加量を３０ｇから５０ｇに変更した。
【０１１１】
［トナーＴＥの製造］
シェル層の形成において、昇温中にｐＨ調整を行わなかった以外は、トナーＴＡ−１の製造方法と同じであった。すなわち、トナーＴＥの製造では、フラスコ内容物のｐＨが酸性の値（約４）である状態で、フラスコ内容物を目標温度７０℃まで昇温させて、フラスコ内容物の温度をその温度（７０℃）に２時間保った。
【０１１２】
上記のようにして得られたトナーＴＡ−１〜ＴＧ−２に関して、凹部の最小開口面積と、凹部の最大開口面積と、トナー粒子の表面領域の単位面積あたりの凹部の数とを測定した。測定対象は、各試料（トナーＴＡ−１〜ＴＧ−２）のトナー母粒子（外添前のトナー）とした。詳しくは、電界放射型走査型電子顕微鏡（ＦＥ−ＳＥＭ）（日本電子株式会社製「ＪＳＭ−７６００Ｆ」）を用いてトナー母粒子の表面全域を観察した。１つの試料につき、２０個のトナー母粒子を観察した。そして、凹部の最小開口面積（２０個の最小）と、凹部の最大開口面積（２０個の最大）と、単位面積あたりの凹部の数（２０個の個数平均値）とを求めた。
【０１１３】
測定結果は、表１に示している。例えばトナーＴＡ−１では、凹部の最小開口面積の測定値が０．００７μｍ2であり、凹部の最大開口面積の測定値が０．７８５μｍ2であり、トナー粒子の表面領域の単位面積あたりの凹部の数が０．２７５個／μｍ2であった。また、トナーＴＥ、ＴＦ−１〜ＴＦ−２、及びＴＧ−１〜ＴＧ−２ではそれぞれ、トナー粒子の表面に凹部（表面凹部）が存在しなかった。
【０１１４】
また、上記のようにして得られたトナーＴＡ−１〜ＴＧ−２に関して、全体シェル被覆率（単位：％）及び凹部シェル被覆率（単位：％）をそれぞれ、下記方法により測定した。全体シェル被覆率の測定値（単位：％）と、凹部シェル被覆率の測定値から全体シェル被覆率の測定値を引いた面積差（単位：％）とを、それぞれ表１に示す。例えばトナーＴＡ−１では、全体シェル被覆率の測定値が４０．３％であり、凹部シェル被覆率の測定値が４０．８％であり、面積差が＋０．５であった。
【０１１５】
＜シェル被覆率の測定方法＞
各試料（トナーＴＡ−１〜ＴＧ−２）のトナー母粒子（外添前のトナー）について、全体シェル被覆率を測定した。詳しくは、試料（トナー）のトナー母粒子（粉体）を、常温（２５℃）の大気雰囲気下で、濃度０．５質量％ＲｕＯ4水溶液２ｍＬの蒸気中に５分間暴露することで、トナー母粒子をＲｕ染色した。そして、染色されたトナー母粒子を、電界放射型走査型電子顕微鏡（ＦＥ−ＳＥＭ）（日本電子株式会社製「ＪＳＭ−７６００Ｆ」）を用いて倍率５００００倍で観察し、トナー母粒子の反射電子像を得た。トナーコアの表面領域のうち、シェル層で被覆されている領域は、ルテニウムに染色され易かった。
【０１１６】
得られた反射電子像のうち、最も明るい部分の値を２５５、最も暗い部分の値を０として、輝度値を２５６分割した。そして、画像解析ソフトウェア（三谷商事株式会社製「ＷｉｎＲＯＯＦ」）を用いて、輝度値１４４を基準とする２値化処理を反射電子像に対して行った。２値化処理後、トナー母粒子の反射電子像全体の面積ＳA1（反射電子像中の全画素数に相当）と、反射電子像において輝度値が１４４以上である領域の面積ＳB1（反射電子像中の輝度値１４４以上の画素数に相当）とを求め、下記式に従って全体シェル被覆率（単位：％）を算出した。
全体シェル被覆率＝１００×面積ＳB1／面積ＳA1
【０１１７】
観察倍率を５００００倍から１０００００倍に変更した以外は、上記全体シェル被覆率の測定と同様にして、凹部シェル被覆率を測定した。下地凹部の内側領域の面積ＳA2（下地凹部の内側領域中の全画素数に相当）と、下地凹部の内側領域において輝度値が１４４以上である領域の面積ＳB2（下地凹部の内側領域中の輝度値１４４以上の画素数に相当）とを求め、下記式に従って凹部シェル被覆率（単位：％）を算出した。
凹部シェル被覆率＝１００×面積ＳB2／面積ＳA2
【０１１８】
下記式に示すように、凹部シェル被覆率の測定値から全体シェル被覆率の測定値を引いて、面積差（単位：％）を算出した。
面積差＝凹部シェル被覆率−全体シェル被覆率
【０１１９】
［評価方法］
各試料（トナーＴＡ−１〜ＴＧ−２）の評価方法は、以下のとおりである。
【０１２０】
（耐熱保存性）
試料（トナー）２ｇを容量２０ｍＬのポリエチレン製容器に入れて密閉し、密閉された容器を、６０℃に設定された恒温槽内に３時間静置した。その後、恒温槽から取り出したトナーを室温（約２５℃）まで冷却して、評価用トナーを得た。
【０１２１】
続けて、得られた評価用トナーを、質量既知の１００メッシュ（目開き１５０μｍ）の篩に載せた。そして、評価用トナーを含む篩の質量を測定し、篩別前のトナーの質量を求めた。続けて、パウダーテスター（ホソカワミクロン株式会社製）に上記篩をセットし、パウダーテスターのマニュアルに従い、レオスタッド目盛り５の条件で３０秒間、篩を振動させ、評価用トナーを篩別した。篩別後、篩を通過しなかったトナー（篩上に残留したトナー）の質量を測定した。そして、篩別前のトナーの質量と、篩別後のトナーの質量（篩を通過しなかったトナーの質量）とに基づいて、次の式に従ってトナー凝集度（単位：質量％）を求めた。
トナー凝集度＝１００×篩別後のトナーの質量／篩別前のトナーの質量
【０１２２】
トナー凝集度が５０質量％以下であれば○（良い）と評価し、トナー凝集度が５０質量％を超えれば×（良くない）と評価した。
【０１２３】
（低温定着性）
フェライトキャリア（パウダーテック株式会社製）１００質量部と、試料（トナー）８質量部とを、ボールミルを用いて３０分間混合して、評価用現像剤（２成分現像剤）を調製した。評価機として、Ｒｏｌｌｅｒ−Ｒｏｌｌｅｒ方式の加熱加圧型の定着器（ニップ幅８ｍｍ）を備えるプリンター（京セラドキュメントソリューションズ株式会社製「ＦＳ−Ｃ５２００ＤＮ」を改造して定着温度を変更可能にした評価機）を用いた。上述のようにして調製した評価用現像剤を評価機の現像器に投入し、試料（補給用トナー）を評価機のトナーコンテナに投入した。
【０１２４】
上記評価機を用いて、温度２３℃かつ湿度６０％ＲＨの環境下、線速２００ｍｍ／秒で坪量９０ｇ／ｍ2の紙（Ａ４サイズの普通紙）を搬送し、搬送しながら紙に、トナー載り量０．４ｍｇ／ｃｍ2の条件で、ソリッド画像を形成した。続けて、画像が形成された紙を評価機の定着器に通した。ニップ通過時間は４０ｍ秒であった。また、定着温度の設定範囲は９０℃以上２００℃以下であった。詳しくは、定着器の定着温度を９０℃から徐々に上昇させて、トナー（ソリッド画像）を紙に定着できる最低温度（最低定着温度）を測定した。定着できたか否かは、折擦り試験（折り目のトナー剥がれ長の測定）で確認した。詳しくは、画像が形成された面が内側となるように紙を折り曲げ、布帛で覆った１ｋｇの分銅を用いて、折り目上を５往復摩擦した。続けて、紙を広げ、紙の折り曲げ部（ソリッド画像が形成された部分）を観察した。そして、折り曲げ部のトナー剥がれの長さ（剥がれ長）を測定した。剥がれ長が１ｍｍ未満となる定着温度のうちの最低温度を、最低定着温度とした。
【０１２５】
最低定着温度が１３５℃以下であれば○（良い）と評価し、最低定着温度が１３５℃を超えれば×（良くない）と評価した。
【０１２６】
［評価結果］
表２に、各試料（トナーＴＡ−１〜ＴＧ−２）の評価結果（低温定着性：最低定着温度、耐熱保存性：凝集度）をまとめて示す。
【０１２７】
【表２】
0006447488.tif 000003
【０１２８】
トナーＴＡ−１〜ＴＡ−３、ＴＢ−１〜ＴＢ−３、ＴＣ−１〜ＴＣ−３、及びＴＤ（実施例１〜１０に係るトナー）はそれぞれ、前述の基本構成を有していた。詳しくは、実施例１〜１０に係るトナーではそれぞれ、トナーコアの表面に凹部（第１凹部：下地凹部）が複数形成されていた。シェル層は、トナーコアの表面領域における、下地凹部の内側領域と下地凹部の外側領域との両方に存在していた（表１中の「シェル被覆率」参照）。トナー粒子の表面には、下地凹部に対応する凹部（第２凹部：表面凹部）が形成されていた（表１中の「表面凹部」参照）。
【０１２９】
表２に示されるように、実施例１〜１０に係るトナーはそれぞれ、耐熱保存性及び低温定着性に優れていた。
【産業上の利用可能性】
【０１３０】
本発明に係る静電潜像現像用トナーは、例えば、複写機、プリンター、又は複合機において画像を形成するために用いることができる。
【符号の説明】
【０１３１】
１０  トナー母粒子
１１  トナーコア
１２  シェル層
Ｈ１〜Ｈ４  下地凹部
【図１】
0006447488.tif 000004
【図２】
0006447488.tif 000005
【図３】
0006447488.tif 000006